(57)【特許請求の範囲】
【請求項１】
ヒドロキシ基及び第３級アミノ基を側鎖に有し、重量平均分子量が５０００〜３０００００である（メタ）アクリル系重合体（Ａ）１００質量部と、
Ｎ−ラウロイル−Ｌ−グルタミン酸ジブチルアミド及びＮ−２−エチルヘキサノイル−Ｌ−グルタミン酸ジブチルアミドからなる混合物（Ｂ）０．１〜２０質量部と、
有機溶剤（Ｃ）と、
を含み、
前記（メタ）アクリル系重合体（Ａ）は、
ヒドロキシ基及びＮ，Ｎ−ジアルキルアミノ基不含有アルキルメタクリレートのモノマー単位（ａ−１）を５０〜９４．９ｍｏｌ％と、
ヒドロキシアルキルメタクリレートのモノマー単位（ａ−２）を５〜４９．９ｍｏｌ％と、
Ｎ，Ｎ−ジアルキルアミノアルキルメタクリレートのモノマー単位（ａ−３）を０．１〜５ｍｏｌ％と、
を含有する、（メタ）アクリル系樹脂組成物。
【請求項２】
前記ヒドロキシ基及びＮ，Ｎ−ジアルキルアミノ基不含有アルキルメタクリレートは、イソブチルメタクリレート、２−エチルヘキシルメタクリレート及びラウリルメタクリレートからなる群より選択される少なくとも１種を含む、請求項１に記載の（メタ）アクリル系樹脂組成物。
【請求項３】
前記Ｎ，Ｎ−ジアルキルアミノアルキルメタクリレートは、Ｎ，Ｎ−ジメチルアミノエチルメタクリレート及びＮ，Ｎ−ジエチルアミノエチルメタクリレートからなる群より選択される少なくとも１種を含む、請求項１又は２に記載の（メタ）アクリル系樹脂組成物。
【請求項４】
前記混合物（Ｂ）中に含有されるＮ−ラウロイル−Ｌ−グルタミン酸ジブチルアミド及びＮ−２−エチルヘキサノイル−Ｌ−グルタミン酸ジブチルアミドの比率が、１：９〜９：１の範囲である請求項１〜３のいずれか１項に記載の（メタ）アクリル系樹脂組成物。
【請求項５】
前記有機溶剤（Ｃ）の含有量は、前記（メタ）アクリル系重合体（Ａ）１００質量部に対して４０〜５００質量部である、請求項１〜４のいずれか１項に記載の（メタ）アクリル系樹脂組成物。
【請求項６】
前記有機溶剤（Ｃ）は、沸点が１５０℃以上である１種以上の有機溶剤で構成される、請求項１〜５のいずれか１項に記載の（メタ）アクリル系樹脂組成物。
【請求項７】
前記有機溶剤（Ｃ）は、ブチルカルビトールアセテート及びブチルカルビトールからなる群より選択される少なくとも１種である、請求項１〜６のいずれか１項に記載の（メタ）アクリル系樹脂組成物。
【請求項８】
無機フィラー（Ｄ）をさらに含み、
（メタ）アクリル系樹脂組成物１００質量部中における前記無機フィラー（Ｄ）の含有量が７０〜９７質量部である、請求項１〜７のいずれか１項に記載の（メタ）アクリル系樹脂組成物。
【請求項９】
前記無機フィラー（Ｄ）は、導電性粉末を含む、請求項８に記載の（メタ）アクリル系樹脂組成物。
【発明の詳細な説明】
【技術分野】
【０００１】
本発明は、（メタ）アクリル系樹脂組成物に関し、より詳しくは、（メタ）アクリル系バインダー樹脂組成物、及びそれを含むペースト組成物に関する。
【背景技術】
【０００２】
バインダー樹脂及び有機溶剤を含むバインダー樹脂組成物に無機フィラーを分散させてなるペースト組成物を基材に塗工した後、焼成によってバインダー樹脂を熱分解して無機フィラーによる層又はパターンを形成する方法が知られている。例えば、各種電子部品が有する回路の微細パターンは、この方法によって形成されることがある。基材への塗工性や無機フィラーの分散性が比較的良好であることから、バインダー樹脂としては従来、エチルセルロースやブチラール樹脂等が使用されてきた。一般に、バインダー樹脂には、良好な熱分解性（燃焼性）、及びペースト組成物としたときの良好な塗工性が要求される。
【０００３】
一方、上記方法に用いられるペースト組成物の適用（用途）範囲は近年益々広がっており、ペースト組成物に含まれるバインダー樹脂には、より低温で熱分解できること（以下、この性質を本明細書では「低温熱分解性」ともいう。）が求められるようになっている。しかしながら、エチルセルロースやブチラール樹脂のような従来のバインダー樹脂は熱分解性（とりわけ低温熱分解性）が十分ではなく、これを用いたペースト組成物は、焼成後に炭素成分からなる残渣を生じやすいという問題があった。この残渣は、電子部品等の製品の特性を低下させ得る。
【０００４】
上記問題を解決すべく、エチルセルロースやブチラール樹脂に代えて、熱分解性のより良好な（メタ）アクリル系樹脂をバインダー樹脂として用いることが知られている（例えば、特許文献１〜４）。
【先行技術文献】
【特許文献】
【０００５】
【特許文献１】特開平１０−１６７８３６号公報
【特許文献２】特開２００２−０２０５７０号公報
【特許文献３】特開２００６−２４９２４８号公報
【特許文献４】特開２０１５−０５９１９６号公報
【発明の概要】
【発明が解決しようとする課題】
【０００６】
（メタ）アクリル系樹脂をバインダー樹脂とするペースト組成物は、良好な熱分解性を示し得るものの、塗工に適した粘度を得るために（メタ）アクリル系樹脂の分子量を上げると糸曳きを生じて、例えばスクリーン印刷やディップ塗装等によって基材へ塗工する際の塗工性が低下しやすい。この糸曳きの問題は、上記特許文献２及び４でも議論されている。
【０００７】
本発明の目的は、塗工性と焼成時の熱分解性とが両立している新たなペースト組成物、及び当該ペースト組成物を実現するうえで好適に用いられる新たなバインダー樹脂組成物を提供することにある。
【課題を解決するための手段】
【０００８】
本発明は、以下に示す（メタ）アクリル系樹脂組成物〔（メタ）アクリル系バインダー樹脂組成物及び（メタ）アクリル系ペースト組成物〕を提供する。
【０００９】
［１］  ヒドロキシ基及び第３級アミノ基を側鎖に有し、重量平均分子量が５０００〜３０００００である（メタ）アクリル系重合体（Ａ）１００質量部と、
Ｎ−ラウロイル−Ｌ−グルタミン酸ジブチルアミド及びＮ−２−エチルヘキサノイル−Ｌ−グルタミン酸ジブチルアミドからなる混合物（Ｂ）０．１〜２０質量部と、
有機溶剤（Ｃ）と、
を含む、（メタ）アクリル系樹脂組成物。
【００１０】
［２］  前記（メタ）アクリル系重合体（Ａ）は、
ヒドロキシ基及びＮ，Ｎ−ジアルキルアミノ基不含有アルキルメタクリレートのモノマー単位（ａ−１）を５０〜９４．９ｍｏｌ％と、
ヒドロキシアルキルメタクリレートのモノマー単位（ａ−２）を５〜４９．９ｍｏｌ％と、
Ｎ，Ｎ−ジアルキルアミノアルキルメタクリレートのモノマー単位（ａ−３）を０．１〜５ｍｏｌ％と、
を含有する、［１］に記載の（メタ）アクリル系樹脂組成物。
【００１１】
［３］  前記ヒドロキシ基及びＮ，Ｎ−ジアルキルアミノ基不含有アルキルメタクリレートは、イソブチルメタクリレート、２−エチルヘキシルメタクリレート及びラウリルメタクリレートからなる群より選択される少なくとも１種を含む、［２］に記載の（メタ）アクリル系樹脂組成物。
【００１２】
［４］  前記Ｎ，Ｎ−ジアルキルアミノアルキルメタクリレートは、Ｎ，Ｎ−ジメチルアミノエチルメタクリレート及びＮ，Ｎ−ジエチルアミノエチルメタクリレートからなる群より選択される少なくとも１種を含む、［２］又は［３］に記載の（メタ）アクリル系樹脂組成物。
【００１３】
［５］  前記混合物（Ｂ）中に含有されるＮ−ラウロイル−Ｌ−グルタミン酸ジブチルアミド及びＮ−２−エチルヘキサノイル−Ｌ−グルタミン酸ジブチルアミドの比率が、１：９〜９：１の範囲である、［１］〜［４］のいずれかに記載の（メタ）アクリル系樹脂組成物。
【００１４】
［６］  前記有機溶剤（Ｃ）の含有量は、前記（メタ）アクリル系重合体（Ａ）１００質量部に対して４０〜５００質量部である、［１］〜［５］のいずれかに記載の（メタ）アクリル系樹脂組成物。
【００１５】
［７］  前記有機溶剤（Ｃ）は、沸点が１５０℃以上である１種以上の有機溶剤で構成される、［１］〜［６］のいずれかに記載の（メタ）アクリル系樹脂組成物。
【００１６】
［８］  前記有機溶剤（Ｃ）は、ブチルカルビトールアセテート及びブチルカルビトールからなる群より選択される少なくとも１種である、［１］〜［７］のいずれかに記載の（メタ）アクリル系樹脂組成物。
【００１７】
［９］  無機フィラー（Ｄ）をさらに含み、
（メタ）アクリル系樹脂組成物１００質量部中における前記無機フィラー（Ｄ）の含有量が７０〜９７質量部である、［１］〜［８］のいずれかに記載の（メタ）アクリル系樹脂組成物。
【００１８】
［１０］  前記無機フィラー（Ｄ）は、導電性粉末を含む、［９］に記載の（メタ）アクリル系樹脂組成物。
【発明の効果】
【００１９】
本発明によれば、塗工性と焼成時の熱分解性とが両立している新たなペースト組成物、及び当該ペースト組成物を実現するうえで好適に用いられる新たなバインダー樹脂組成物を提供することができる。
【発明を実施するための形態】
【００２０】
本明細書において「（メタ）アクリル系樹脂組成物」とは、（メタ）アクリル系バインダー樹脂組成物（以下、「バインダー樹脂組成物」ともいう。）と、（メタ）アクリル系ペースト組成物（以下、「ペースト樹脂組成物」ともいう。）とを包含する用語である。バインダー樹脂組成物は、ペースト組成物に含まれる樹脂組成物であって、少なくともそのバインダー成分として用いられるものである。本発明に係るバインダー樹脂組成物は、（メタ）アクリル系重合体（Ａ）と、混合物（Ｂ）と、有機溶剤（Ｃ）とを含み、本発明に係るペースト組成物は、（メタ）アクリル系重合体（Ａ）、混合物（Ｂ）及び有機溶剤（Ｃ）に加えて、無機フィラー（Ｄ）をさらに含む。以下、本発明に係るバインダー樹脂組成物及びペースト組成物について詳細に説明する。なお、本明細書において「（メタ）アクリル」とは、アクリル及び／又はメタクリルを意味し、（メタ）アクリレート、（メタ）アクリロイル等というときの「（メタ）」も同様の趣旨である。
【００２１】
＜（メタ）アクリル系バインダー樹脂組成物＞
〔１〕（メタ）アクリル系重合体（Ａ）
バインダー樹脂である（メタ）アクリル系重合体（Ａ）は、ヒドロキシ基及び第３級アミノ基を側鎖に有する（メタ）アクリル系重合体である。本明細書において「（メタ）アクリル系重合体」とは、（メタ）アクリル系モノマーを含有するモノマー組成物を（共）重合して得られる重合体をいい、例えば、メタクリル系モノマーを含み、アクリル系モノマーを含まないモノマー組成物の重合体、アクリル系モノマーを含み、メタクリル系モノマーを含まないモノマー組成物の重合体、メタクリル系モノマーとアクリル系モノマーとを含むモノマー組成物の重合体であり得る。
【００２２】
本発明に係る（メタ）アクリル系重合体（Ａ）において、モノマー組成物中におけるメタクリル系モノマーの含有率は、通常５０ｍｏｌ％以上であり、熱分解性の観点から、好ましくは７０ｍｏｌ％、より好ましくは９０ｍｏｌ％以上、さらに好ましくは９５ｍｏｌ％以上、最も好ましくは１００ｍｏｌ％である。（メタ）アクリル系重合体（Ａ）は、必要に応じてアクリル系モノマーのモノマー単位を含有してもよい。（メタ）アクリル系重合体（Ａ）におけるアクリル系モノマーのモノマー単位の含有率は通常、３０ｍｏｌ％以下である。
【００２３】
本明細書において「メタクリル系モノマー」とは、メタクリロイル基（より典型的には、メタクリロイルオキシ基）を有する重合性モノマーを意味する。また、「アクリル系モノマー」とは、アクリロイル基（より典型的には、アクリロイルオキシ基）を有する重合性モノマーを意味する。
【００２４】
（メタ）アクリル系重合体（Ａ）は、上述のとおり、メタクリル系モノマーを主成分とすることが好ましい。これは、アクリル系モノマーを主成分とするアクリル系重合体を用いる場合よりも熱分解性の面で有利であるためである。
【００２５】
（メタ）アクリル系重合体（Ａ）がヒドロキシ基を側鎖に有することにより、ペースト組成物において無機フィラー（Ｄ）の分散性を優れたものとすることができる。また（メタ）アクリル系重合体（Ａ）が第３級アミノ基を側鎖に有することにより、ペースト組成物の塗工性を改善することができる。この点については後で詳述する。
【００２６】
ヒドロキシ基及び第３級アミノ基を側鎖に有する（メタ）アクリル系重合体（Ａ）は、上記モノマー組成物として、ヒドロキシ基を含有するメタクリル系モノマーと、第３級アミノ基を含有するメタクリル系モノマーとを含むものを用い、これを共重合させることによって調製することができる。ペースト組成物の塗工性及び熱分解性、並びにスクリーン印刷等で塗工する場合に必要とされる塗工時の高粘性を考慮すると、モノマー組成物は、上記２種の官能基含有メタクリル系モノマーに加えて、ヒドロキシ基及び第３級アミノ基不含有のメタクリル系モノマーをさらに含むことが好ましい。上記モノマー組成物に含まれるメタクリル系モノマーはいずれも、好ましくはアルキルメタクリレートである。上記モノマー組成物は、必要に応じて他のモノマー、例えばアクリレート等のアクリル系モノマーなどを含有していてもよい。
【００２７】
（メタ）アクリル系重合体（Ａ）の好適な例は、ヒドロキシ基及びＮ，Ｎ−ジアルキルアミノ基不含有アルキルメタクリレートのモノマー単位（ａ−１）と、ヒドロキシアルキルメタクリレートのモノマー単位（ａ−２）と、Ｎ，Ｎ−ジアルキルアミノアルキルメタクリレートのモノマー単位（ａ−３）とを含有するものである。モノマー単位（ａ−１）は、下記式（ａ−１）：
【００２８】
【化１】
0006624896.tif 000002
【００２９】
で示される。式中、Ｒ1はヒドロキシ基及びＮ，Ｎ−ジアルキルアミノ基を含有しないアルキル基を表す。モノマー単位（ａ−２）は、下記式（ａ−２）：
【００３０】
【化２】
0006624896.tif 000003
【００３１】
で示される。式中、Ｒ2はヒドロキシアルキル基を表す。モノマー単位（ａ−３）は、下記式（ａ−３）：
【００３２】
【化３】
0006624896.tif 000004
【００３３】
で示される。式中、Ｒ3はＮ，Ｎ−ジアルキルアミノアルキル基を表す。上記モノマー単位（ａ−１）〜（ａ−３）を含有する（メタ）アクリル系重合体（Ａ）と、後述する所定の混合物（Ｂ）と、有機溶剤（Ｃ）とを含むバインダー樹脂組成物によれば、糸曳きの問題が抑制されて塗工性が良好であり、かつ熱分解性（とりわけ低温熱分解性）に優れるペースト組成物を提供することができる。
【００３４】
ヒドロキシ基及びＮ，Ｎ−ジアルキルアミノ基不含有アルキルメタクリレートのモノマー単位（ａ−１）が有する、ヒドロキシ基及びＮ，Ｎ−ジアルキルアミノ基を含有しないアルキル基Ｒ1としては、例えば炭素数が１〜２４である直鎖状、分岐状又は環状の無置換アルキル基を挙げることができる。熱分解性、有機溶剤（Ｃ）への溶解性、及び／又はペースト組成物の塗工時における粘性等の観点から、Ｒ1の炭素数は、好ましくは３〜１８であり、より好ましくは４〜１２である。炭素数４〜１２の無置換アルキル基であるＲ1の具体例は、ｎ−ブチル基、イソブチル基、ｓｅｃ−ブチル基、ｔｅｒｔ−ブチル基、ｎ−ペンチル基、イソペンチル基、ネオペンチル基、ｎ−へキシル基、シクロへキシル基、ｎ−ヘプチル基、シクロヘプチル基、ｎ−オクチル基、２−エチルヘキシル基、イソオクチル基、シクロオクチル基、ｎ−デシル基、ラウリル基（ｎ−ドデシル基）、イソボルニル基、アダマンチル基、ジシクロペンタニル等を含む。中でもＲ1は、上記の観点から、イソブチル基、ｓｅｃ−ブチル基、ｔｅｒｔ−ブチル基、シクロへキシル基、ｎ−オクチル基、２−エチルヘキシル基、イソオクチル基、ｎ−デシル基及びラウリル基からなる群より選択される少なくとも１種であることが好ましく、イソブチル基、２−エチルヘキシル基及びラウリル基からなる群より選択される少なくとも１種であることがより好ましい。（メタ）アクリル系重合体（Ａ）は、モノマー単位（ａ−１）を１種のみ含有していてもよいし、Ｒ1の異なるモノマー単位（ａ−１）を２種以上含有していてもよい。
【００３５】
モノマー単位（ａ−１）の含有率は、（メタ）アクリル系重合体（Ａ）を構成する全モノマーの合計量を１００ｍｏｌ％とするとき、好ましくは５０ｍｏｌ％以上であり、より好ましくは６０ｍｏｌ％以上であり、さらに好ましくは７０ｍｏｌ％以上（例えば７５ｍｏｌ％以上）である。モノマー単位（ａ−１）の含有率を上記範囲とすることにより、ペースト組成物の熱分解性及び低温熱分解性、並びに有機溶剤（Ｃ）への溶解性等を高めることができ、また、ペースト組成物の塗工時における粘性を適度に高めることができる。モノマー単位（ａ−１）の含有率は、通常９４．９ｍｏｌ％以下であり、好ましくは９０ｍｏｌ％以下（例えば８５ｍｏｌ％以下）である。
【００３６】
ヒドロキシアルキルメタクリレートのモノマー単位（ａ−２）が有するヒドロキシアルキル基Ｒ2としては、ヒドロキシ基で置換された炭素数１〜６の直鎖状、分岐状又は環状アルキル基を挙げることができる。Ｒ2は、２個以上のヒドロキシ基を有していてもよいが、熱分解性の観点から、好ましくは１個のヒドロキシ基を有する。ペースト組成物の熱分解性、及び無機フィラー（Ｄ）の分散性の観点から、Ｒ2の炭素数は、好ましくは２〜６であり、より好ましくは２〜４である。Ｒ2の具体例は、１−ヒドロキシエチル基、２−ヒドロキシエチル基、１−ヒドロキシ−ｎ−プロピル基、２−ヒドロキシ−ｎ−プロピル基、３−ヒドロキシ−ｎ−プロピル基、１−（ヒドロキシメチル）エチル基、１−ヒドロキシ−ｎ−ブチル基、２−ヒドロキシ−ｎ−ブチル基、３−ヒドロキシ−ｎ−ブチル基、４−ヒドロキシ−ｎ−ブチル基、２−（ヒドロキシメチル）−ｎ−プロピル基、１−ヒドロキシ−イソブチル基、２−ヒドロキシ−イソブチル基、ヒドロキシ−ｔｅｒｔ−ブチル基等を含む。中でもＲ2は、上記の観点から、２−ヒドロキシエチル基、２−ヒドロキシ−ｎ−プロピル基、３−ヒドロキシ−ｎ−プロピル基、２−ヒドロキシ−ｎ−ブチル基、３−ヒドロキシ−ｎ−ブチル基及び４−ヒドロキシ−ｎ−ブチル基からなる群より選択される少なくとも１種であることが好ましく、２−ヒドロキシエチル基及び２−ヒドロキシ−ｎ−プロピル基からなる群より選択される少なくとも１種であることがより好ましい。（メタ）アクリル系重合体（Ａ）は、モノマー単位（ａ−２）を１種のみ含有していてもよいし、Ｒ2の異なるモノマー単位（ａ−２）を２種以上含有していてもよい。
【００３７】
モノマー単位（ａ−２）の含有率は、（メタ）アクリル系重合体（Ａ）を構成する全モノマーの合計量を１００ｍｏｌ％とするとき、好ましくは５〜４９．９ｍｏｌ％であり、より好ましくは５〜４０ｍｏｌ％であり、さらに好ましくは１０〜３５ｍｏｌ％であり、特に好ましくは１２〜３０ｍｏｌ％（例えば１５〜２５ｍｏｌ％）である。モノマー単位（ａ−２）の含有率を上記範囲とすることにより、ペースト組成物の熱分解性及び低温熱分解性、並びにペースト組成物における無機フィラー（Ｄ）の分散性等を高めることができる。モノマー単位（ａ−２）の含有率が５ｍｏｌ％未満であると、無機フィラー（Ｄ）の分散性が悪くなる傾向にある。モノマー単位（ａ−２）の含有率が４９．９ｍｏｌ％を超えると、ペースト組成物の熱分解性及び低温熱分解性が不十分となりやすい。
【００３８】
Ｎ，Ｎ−ジアルキルアミノアルキルメタクリレートのモノマー単位（ａ−３）が有するＮ，Ｎ−ジアルキルアミノアルキル基Ｒ3としては、Ｎ，Ｎ−ジアルキル部分を構成するアルキル基がそれぞれ独立して炭素数１〜３の直鎖状又は分岐状アルキル基であり、Ｎ，Ｎ−ジアルキルアミノ基が結合するアルキル基が炭素数１〜６、好ましくは２〜４の直鎖状、分岐状又は環状アルキル基であるものを挙げることができる。ペースト組成物の塗工性等の観点から、Ｎ，Ｎ−ジアルキル部分を構成するアルキル基の炭素数は、それぞれ独立して、好ましくは１又は２であり、Ｎ，Ｎ−ジアルキルアミノ基が結合するアルキル基の炭素数は、より好ましくは２又は３である。
【００３９】
Ｒ3の具体例は、Ｎ，Ｎ−ジメチルアミノメチル基、Ｎ，Ｎ−ジエチルアミノメチル基、Ｎ，Ｎ−ジ−ｎ−プロピルアミノメチル基、Ｎ，Ｎ−ジ−イソプロピルアミノメチル基、Ｎ，Ｎ−ジメチルアミノエチル基、Ｎ，Ｎ−ジエチルアミノエチル基、Ｎ，Ｎ−ジ−ｎ−プロピルアミノエチル基、Ｎ，Ｎ−ジ−イソプロピルアミノエチル基、Ｎ，Ｎ−ジメチルアミノプロピル基、Ｎ，Ｎ−ジエチルアミノプロピル基、Ｎ，Ｎ−ジ−ｎ−プロピルアミノプロピル基、Ｎ，Ｎ−ジ−イソプロピルアミノプロピル基、Ｎ，Ｎ−ジメチルアミノブチル基、Ｎ，Ｎ−ジエチルアミノブチル基、Ｎ，Ｎ−ジ−ｎ−プロピルアミノブチル基、Ｎ，Ｎ−ジ−イソプロピルアミノブチル基等を含む。中でもＲ3は、ペースト組成物の塗工性及び入手容易性等の観点から、Ｎ，Ｎ−ジメチルアミノエチル基及びＮ，Ｎ−ジエチルアミノエチル基からなる群より選択される少なくとも１種であることが好ましい。（メタ）アクリル系重合体（Ａ）は、モノマー単位（ａ−３）を１種のみ含有していてもよいし、Ｒ3の異なるモノマー単位（ａ−３）を２種以上含有していてもよい。
【００４０】
モノマー単位（ａ−３）の含有率は、（メタ）アクリル系重合体（Ａ）を構成する全モノマーの合計量を１００ｍｏｌ％とするとき、好ましくは０．１〜５ｍｏｌ％であり、より好ましくは０．５〜４ｍｏｌ％（例えば１〜３ｍｏｌ％）である。モノマー単位（ａ−３）の含有率を上記範囲とすることにより、ペースト組成物の熱分解性及び低温熱分解性、並びにペースト組成物の塗工性等を高めることができる。
【００４１】
（メタ）アクリル系重合体（Ａ）は、上記モノマー単位（ａ−１）〜（ａ−３）以外の他のモノマー単位（ａ−４）を１種又は２種以上含有することができる。他のモノマー単位（ａ−４）を含有させることにより、（メタ）アクリル系重合体（Ａ）の有機溶剤（Ｃ）への溶解性やペースト組成物における無機フィラー（Ｄ）の分散性の調整が容易になることがある。
【００４２】
他のモノマー単位（ａ−４）を構成するモノマーの具体例は、モノマー単位（ａ−１）〜（ａ−３）以外のメタクリレート系モノマー（メタクリロイル基を２個以上含有するものも含まれる。）；ヒドロキシ基、Ｎ，Ｎ−ジアルキルアミノ基等の官能基を有していてもよいアクリレート（例えばアルキルアクリレート）等のアクリレート系モノマー（アクリロイル基を２個以上含有するものも含まれる。）；スチレン、ビニルトルエン、α−メチルスチレン、ｐ−メチルスチレン等の芳香族ビニル系モノマー；エチレン、プロピレン等のオレフィン系モノマー；（メタ）アクリルアミド、（メタ）アクリロイルモルホリン等の（メタ）アクリルアミド類；（メタ）アクリル酸、クロトン酸、ケイ皮酸、マレイン酸、無水マレイン酸、フマル酸、イタコン酸、無水イタコン酸、シトラコン酸、無水シトラコン酸等の酸類；Ｎ−ビニルピロリドン、塩化ビニル、酢酸ビニル等を挙げることができる。中でも、他のモノマー単位（ａ−４）を構成するモノマーは、アルキルアクリレート等のアクリレートであることが好ましい。（メタ）アクリル系重合体（Ａ）を構成する全モノマーの合計量を１００ｍｏｌ％とするとき、アクリレートのモノマー単位の含有率は通常、３０ｍｏｌ％以下である。
【００４３】
ただし、他のモノマー単位（ａ−４）の含有率は、所望の効果を奏することができるよう、できるだけ少ない方が好ましい。具体的には、他のモノマー単位（ａ−４）の含有率は、（メタ）アクリル系重合体（Ａ）を構成する全モノマーの合計量を１００ｍｏｌ％とするとき、好ましくは２０ｍｏｌ％以下であり、より好ましくは１０ｍｏｌ％以下であり、さらに好ましくは５ｍｏｌ％以下であり、なおさらに好ましくは１ｍｏｌ％以下であり、最も好ましくは０ｍｏｌ％である。
【００４４】
（メタ）アクリル系重合体（Ａ）の重量平均分子量は、ペースト組成物の塗工性を高めるために、５０００〜３０００００であることが好ましく、６０００〜２０００００であることがより好ましく、６０００〜１５００００であることがさらに好ましい。（メタ）アクリル系重合体（Ａ）の重量平均分子量が上記範囲であると、ペースト組成物へ塗工に適した粘度を付与することができるとともに、糸曳きの問題が抑制されて良好な塗工性が得られる。重量平均分子量の測定方法は、後述する実施例の項の記載に従う。
【００４５】
（メタ）アクリル系重合体（Ａ）は、上述のモノマー単位を形成するモノマーを含むモノマー組成物を、溶液重合法等の公知の方法を用いてラジカル重合させることによって調製することができる。
【００４６】
〔２〕混合物（Ｂ）
本発明に係るバインダー樹脂組成物は、バインダー樹脂である上記（メタ）アクリル系重合体（Ａ）とともに、混合物（Ｂ）を含む。混合物（Ｂ）は、下記式（Ｂ−１）及び式（Ｂ−２）：
【００４７】
【化４】
0006624896.tif 000005
【００４８】
【化５】
0006624896.tif 000006
【００４９】
で示されるＮ−ラウロイル−Ｌ−グルタミン酸ジブチルアミド（Ｂ−１）及びＮ−２−エチルヘキサノイル−Ｌ−グルタミン酸ジブチルアミド（Ｂ−２）からなる混合物である。
【００５０】
（メタ）アクリル系バインダー樹脂組成物に混合物（Ｂ）を含有させることにより、従来の（メタ）アクリル系重合体をバインダー樹脂とする場合に生じやすい糸曳きの問題を抑制することができ、もって、高い熱分解性及び低温熱分解性を有しながら塗工性にも優れるペースト組成物を提供することができる。本発明に係るペースト組成物が優れた塗工性を発揮するのは、混合物（Ｂ）による次のような作用に起因するものと考えられる。
【００５１】
基材に塗工した後に焼成して無機フィラーによる層やパターンを形成するためのペースト組成物には、塗膜の形状維持等に適した適度な粘度を有する一方で、塗工時には擦りや撹拌等の応力を与えることにより適度な流動性を発揮するチキソトロピー性が求められる。例えば、スクリーン印刷によってペースト組成物を基材に塗工する場合、スキージを移動させることによってパターン形成用スクリーンメッシュの細かい網目にペースト組成物を通過させる必要があるため、印刷時には適度な流動性が要求される。しかしながら、（メタ）アクリル系重合体をバインダー樹脂とする従来のペースト組成物において（メタ）アクリル系重合体は、分子鎖間及び分子鎖内が複雑に絡み合った状態で存在し、これによりペースト組成物は、塗工時において糸曳きの問題を生じていた。この糸曳きの問題は、例えばスクリーン印刷やディップ塗装等によって基材にパターンを形成する場合、所望する細い線幅のパターンを精度良く形成できなかったり、パターンが断線したりする等、塗工性を低下させていた。
【００５２】
これに対して、本発明に従う（メタ）アクリル系重合体（Ａ）と混合物（Ｂ）とを含む（メタ）アクリル系バインダー樹脂組成物を用いたペースト組成物によれば、糸曳きの問題が抑制されて塗工性を改善することができる。これは、（メタ）アクリル系重合体（Ａ）に導入されている第３級アミノ基と混合物（Ｂ）のアミド基との間の水素結合による相互作用に起因するものと考えられる。すなわち、上記相互作用は、特に（メタ）アクリル系重合体（Ａ）における分子鎖間及び分子鎖内の上記絡み合いを生じにくくさせ、これにより糸曳きを抑制させながらも、塗膜の形状維持等に適した適度な粘度をペースト組成物に与える。加えて、上記相互作用は、塗工時における擦りや撹拌等の応力によって比較的容易に切断されるため、ペースト組成物は、塗工時において適度な流動性を示すことができる。このように本発明に係るペースト組成物が優れた塗工性を示すのは、上記相互作用によってバインダー樹脂の糸曳きが抑制されるとともに、チキソトロピー性が改善されることによるものと考えられる。
【００５３】
メタクリル系樹脂組成物〔（メタ）アクリル系バインダー樹脂組成物及び（メタ）アクリル系ペースト組成物〕における混合物（Ｂ）の含有量は、（メタ）アクリル系重合体（Ａ）１００質量部に対して０．１〜２０質量部とされる。混合物（Ｂ）の含有量を０．１質量部以上とすることにより、ペースト組成物の塗工性を有意に高めることができる。塗工性改善の観点から、混合物（Ｂ）の含有量は、（メタ）アクリル系重合体（Ａ）１００質量部に対して、好ましくは０．２５質量部以上であり、より好ましくは０．５質量部以上であり、さらに好ましくは１質量部以上であり、最も好ましくは２質量部以上である。
【００５４】
一方、混合物（Ｂ）の含有量を（メタ）アクリル系重合体（Ａ）１００質量部に対して２０質量部以下とすることにより、混合物（Ｂ）の相溶性及び無機フィラー（Ｄ）の分散性が良好で均一性に優れた（メタ）アクリル系樹脂組成物を得ることができる。混合物（Ｂ）の相溶性及び無機フィラー（Ｄ）の分散性、並びにペースト組成物の貯蔵安定性等の観点から、混合物（Ｂ）の含有量は、（メタ）アクリル系重合体（Ａ）１００質量部に対して、好ましくは１５質量部以下であり、より好ましくは１２質量部以下であり、さらに好ましくは１０質量部以下であり、最も好ましくは５質量部以下である。
【００５５】
混合物（Ｂ）中のＮ−ラウロイル−Ｌ−グルタミン酸ジブチルアミドとＮ−２−エチルヘキサノイル−Ｌ−グルタミン酸ジブチルアミドの比率は、好ましくは１：９〜９：１の範囲とされ、より好ましくは１：５〜５：１の範囲とされ、さらに好ましくは１：３〜３：１の範囲とされ、最も好ましくは１：２〜２：１の範囲とされる。なお、Ｎ−ラウロイル−Ｌ−グルタミン酸ジブチルアミド又はＮ−２−エチルヘキサノイル−Ｌ−グルタミン酸ジブチルアミドを単独で用いた場合にはアクリル系重合体（Ａ）と有機溶剤（Ｃ）との相溶性（溶解性）が悪くなることが明らかになっている（後述する比較例２及び３）。
【００５６】
混合物（Ｂ）の含有量を調整することにより、ペースト組成物の粘度やチキソトロピー性を制御することも可能である。
【００５７】
なお、混合物（Ｂ）中に含まれるＮ−ラウロイル−Ｌ−グルタミン酸ジブチルアミド及びＮ−２−エチルヘキサノイル−Ｌ−グルタミン酸ジブチルアミドはそれら自体はゲル化剤として知られる化合物である。しかしながら、混合物（Ｂ）と所定の官能基を有する（メタ）アクリル系重合体（Ａ）との併用によって熱分解性と塗工性とが両立されたペースト組成物が得られ得ることは本発明による新たな知見である。また、基材に塗工した後に焼成して無機フィラーによる層やパターンを形成するためのペースト組成物には、当該層やパターンの均質性を確保する観点から、配合成分の均一分散性（相溶性）が求められるところ、Ｎ−ラウロイル−Ｌ−グルタミン酸ジブチルアミドを単独で用いた場合、Ｎ−２−エチルヘキサノイル−Ｌ−グルタミン酸ジブチルアミドを単独で用いた場合、及び混合物（Ｂ）以外の他のゲル化剤を用いた場合には、当該ゲル化剤の相溶性や無機フィラー（Ｄ）の分散性、貯蔵安定性を満足しないことが明らかになっている（後述する比較例２、３及び４）。
【００５８】
〔３〕有機溶剤（Ｃ）
本発明に係るバインダー樹脂組成物に含まれる有機溶剤（Ｃ）は、焼成後に残渣が残らず、（メタ）アクリル系重合体（Ａ）及び混合物（Ｂ）を溶解可能なものであることが好ましい。また有機溶剤（Ｃ）は、その沸点が１５０℃以上であることが好ましい。沸点が１５０℃以上の有機溶剤（Ｃ）を用いることにより、スクリーン印刷やディップ塗装等の塗工時における塗工作業性を高めることができる。沸点が１５０℃未満であると、揮発速度が大きすぎて、例えばスクリーン印刷で用いるスクリーンメッシュに目詰まりが生じることがある。有機溶剤（Ｃ）の沸点は、好ましくは１８０℃以上であり、より好ましくは２００℃以上であり、さらに好ましくは２２０℃以上である。
【００５９】
また、無機フィラー（Ｄ）による層やパターンを形成する際の作業効率の観点から、有機溶剤（Ｃ）の沸点は、極度に高くないことが好ましく、具体的には、有機溶剤（Ｃ）の沸点は、３００℃以下であることが好ましく、２９０℃以下であることがより好ましい。
【００６０】
バインダー樹脂組成物は、１種又は２種以上の有機溶剤（Ｃ）を含むことができる。２種以上の有機溶剤（Ｃ）を含む場合、それぞれの有機溶剤が上記範囲の沸点を有することが好ましい。
【００６１】
有機溶剤（Ｃ）の具体例は、ブチルカルビトールアセテート、ブチルカルビトール、テルピネオール、ジヒドロテルピネオール、ジヒドロテルピニルアセテート、ジプロピレングリコール、ジプロピレングリコールモノメチルエーテル、ジエチレングリコールアルキルエーテルアセテート（アルキルの例は、ｎ−ブチル、プロピル、エチル等である。以下同じ。）、エチレングリコールアルキルエーテルアセテート、エチレングリコールジアセテート、ジエチレングリコールアルキルエーテル、エチレングリコールアルキルエーテル、ジプロピレングリコールアルキルエーテル、プロピレングリコールアルキルエーテルアセテート、２，２，４−トリメチルペンタン−１，３−ジオールモノイソブチレート、２，２，４−トリメチルペンタン−１，３−ジオールジイソブチレート、２，２，４−トリメチルペンタン−１，３−ジオールジイソブチレート等を含む。
【００６２】
中でも、有機溶剤（Ｃ）は、混合物（Ｂ）の相溶性（溶解性）及び無機フィラー（Ｄ）の分散性、並びにペースト組成物の貯蔵安定性等に鑑み、ブチルカルビトールアセテート及びブチルカルビトールからなる群より選択される少なくとも１種を含むことが好ましく、当該群より選択される少なくとも１種であることがより好ましい。
【００６３】
（メタ）アクリル系樹脂組成物〔（メタ）アクリル系バインダー樹脂組成物及び（メタ）アクリル系ペースト組成物〕における有機溶剤（Ｃ）の含有量は、混合物（Ｂ）の相溶性（溶解性）及び無機フィラー（Ｄ）の分散性、並びにペースト組成物の粘度等を考慮して、（メタ）アクリル系重合体（Ａ）１００質量部に対して４０〜５００質量部とすることが好ましく、５０〜４００質量部とすることがより好ましい。
【００６４】
〔４〕その他の成分
本発明に係るバインダー樹脂組成物は、（メタ）アクリル系重合体（Ａ）、混合物（Ｂ）及び有機溶剤（Ｃ）以外のその他の成分の１種又は２種以上を必要に応じて含むことができる。その他の成分の具体例は、分散剤（カチオン系分散剤、アニオン系分散剤、ノニオン系分散剤、両性界面活性剤、高分子系分散剤等）、可塑剤、湿潤剤、消泡剤、レベリング剤を含む。また、本発明に係るバインダー樹脂組成物は、上記（メタ）アクリル系重合体（Ａ）以外のその他の樹脂を含むことができる。その他の樹脂の具体例は、上記（メタ）アクリル系重合体（Ａ）以外の（メタ）アクリル系重合体、エチルセルロース樹脂、ブチラール樹脂等を含む。
【００６５】
＜（メタ）アクリル系ペースト組成物＞
（メタ）アクリル系ペースト組成物は、上述の（メタ）アクリル系バインダー樹脂組成物と、無機フィラー（Ｄ）とを含むものである。バインダー樹脂組成物と無機フィラー（Ｄ）との混練によりペースト組成物を調製することができる。ペースト組成物は、１種又は２種以上の無機フィラー（Ｄ）を含むことができる。
【００６６】
無機フィラー（Ｄ）としては各種材料からなる粉末を挙げることができる。当該粉末の具体例は、導電性粉末、ガラス粉末、顔料粉末、蛍光体粉末、セラミック粉末を含む。導電性粉末としては、例えば、銅、銀、金、白金、鉄、ニッケル、パラジウム、アルミニウム、タングステン、及びこれらのいずれかを含む合金等からなる金属粉末；ＩＴＯ等からなる金属酸化物粉末；炭素粉末等が挙げられる。セラミック粉末としては、例えば、アルミナ、ジルコニア、酸化チタン、チタン酸バリウム、窒化アルミナ、窒化ケイ素、窒化ホウ素等からなるものが挙げられる。
【００６７】
ペースト組成物における無機フィラー（Ｄ）の含有量は、（メタ）アクリル系重合体（Ａ）１００質量部に対して、通常１００〜５０００質量部であり、ペースト組成物の粘度や無機フィラー（Ｄ）の分散性の観点から、好ましくは５００〜１５００質量部である。同様の理由から、（メタ）アクリル系樹脂組成物（ペースト組成物）１００質量部中における無機フィラー（Ｄ）の含有量は、例えば７０〜９７質量部であってよい。当該ペースト組成物１００質量部中における（メタ）アクリル系重合体（Ａ）の含有量は、例えば３〜３０質量部であってよい。
【００６８】
上記ペースト組成物を基材に塗工した後、続く焼成によって有機溶剤（Ｃ）を揮発させるとともに、（メタ）アクリル系重合体（Ａ）及び混合物（Ｂ）を熱分解させることにより、無機フィラー（Ｄ）による層又はパターンを形成することができる。ペースト組成物の塗工方法としては、スクリーン印刷、ダイコート印刷、ドクターブレード印刷、ロールコート印刷、オフセット印刷、グラビア印刷、フレキソ印刷、インクジェット印刷、ディスペンス印刷、キャスト法、ディップ塗装等が挙げられ、中でもスクリーン印刷、ディップ塗装が好適である。焼成により得られる層又はパターンは、通常、無機フィラー（Ｄ）の焼結体からなる。
【００６９】
本発明に係るペースト組成物は、熱分解性、とりわけ低温熱分解性に優れており、５５０℃以下、さらには５００℃以下、なおさらには４５０℃以下の温度でも残渣なく焼成を行うことができる。また、塗工時の糸曳きが抑制されておりチキソトロピー性にも優れるため、本発明に係るペースト組成物によれば、無機フィラー（Ｄ）の焼結体からなる微細なパターンを精度良く作製することができる。さらに本発明に係るペースト組成物は、（メタ）アクリル系重合体（Ａ）と混合物（Ｂ）と有機溶剤（Ｃ）との相溶性に優れ、無機フィラー（Ｄ）の分散性も良好であり、経時的に相分離などを生じずに貯蔵安定性に優れたものであり得る。かかるペースト組成物の均質性は、その焼成により形成される層やパターンの均質性を向上させる。
【００７０】
本発明に係るペースト組成物は、各種電子部品の回路や電極パターン、誘電体層、蛍光体層等を形成するためのペーストとして好適に用いることができる。
【実施例】
【００７１】
以下、実施例を示して本発明をさらに具体的に説明するが、本発明はこれらの例によって限定されるものではない。
【００７２】
＜実施例１＞
〔１〕（メタ）アクリル系重合体の調製
攪拌装置、窒素ガス導入管、温度計及び還流冷却管を備えたフラスコに、表１に示されるモノマーを表１に示される配合比率（表１に示される数値は、各モノマーの配合比率をｍｏｌ％で示したものである。）で仕込むとともに、表１に示される有機溶剤（Ｃ）を仕込み、フラスコ内に窒素ガスを導入しながら３０分攪拌して窒素置換を行った後、フラスコの内容物を８０℃まで昇温した。次いで、フラスコ内の内容物を８０℃に維持しながら、ラジカル重合開始剤としてアゾビスイソブチロニトリルを添加して、８０℃で６時間、次いで１０５℃で１時間攪拌した。その後、（メタ）アクリル系重合体（Ａ）に対する量が表１に示される量となるように、表１に示される有機溶剤（Ｃ）を添加し、室温まで冷却して、（メタ）アクリル系重合体（Ａ）の樹脂液を得た。
【００７３】
〔２〕（メタ）アクリル系バインダー樹脂組成物の調製
上記〔１〕で得られた樹脂液中の（メタ）アクリル系重合体（Ａ）１００質量部に対して、表１に示される混合物（Ｂ）を表１に示される量で混合して、（メタ）アクリル系バインダー樹脂組成物を得た。なお、本実施例においては、Ｎ−ラウロイル−Ｌ−グルタミン酸ジブチルアミドとして「アミノ酸系油ゲル化剤ＧＰ−１」（味の素ヘルシーサプライ社製）を用い、Ｎ−２−エチルヘキサノイル−Ｌ−グルタミン酸ジブチルアミドとして「アミノ酸系油ゲル化剤ＥＢ−２１」（味の素ヘルシーサプライ社製）を用いた。
【００７４】
〔３〕（メタ）アクリル系ペースト組成物の調製
上記〔２〕で得られた（メタ）アクリル系バインダー樹脂組成物１００質量部に対して、銀粉末（ＤＯＷＡエレクトロニクス株式会社製の「ＡＧ−３−８Ｆ」）５６０質量部、分散剤（東京化成工業株式会社製の「Ｓｐａｎ  ８５」）３．２質量部を加え、３本ロール（株式会社井上製作所製の「Ｓ−２×６」）により混練して、（メタ）アクリル系ペースト組成物（銀ペースト）を得た。
【００７５】
〔４〕測定及び評価
（メタ）アクリル系重合体（Ａ）、（メタ）アクリル系バインダー樹脂組成物及び（メタ）アクリル系ペースト組成物に関し、次の項目について測定又は評価を行った。結果を表１に示す。
【００７６】
〔４−１〕（メタ）アクリル系重合体（Ａ）の重量平均分子量の測定
下記の条件にてゲルパーミエーションクロマトグラフィーによる分析を行い、ポリスチレン換算により算出した。比較例６及び７で用いたエチルセルロース樹脂、ブチラール樹脂についても同じ方法で重量平均分子量を測定した。
【００７７】
（重量平均分子量の測定条件）
装置：ポンプ〔製品名：ポンプＰＵ−２０８０ｐｌｕｓ（ＪＡＳＣＯ製）〕、検出器〔製品名：ＲＩ−２０３０ｐｌｕｓ（ＪＡＳＣＯ製）〕、デガッサー〔製品名：ＤＧ−２０８０−５３（ＪＡＳＣＯ製）〕、恒温槽〔製品名：ＣＯ-２０６５ｐｌｕｓ（ＪＡＳＣＯ製）〕で構成したＳＥＣ（サイズ排除クロマトグラフィー）測定装置、
カラム：Ｓｈｏｄｅｘ  ＫＦ−８０５Ｌ×１本、
媒体：テトラヒドロフラン、
流速：１．０ｍＬ／ｍｉｎ、
試料濃度：１．５ｍｇ／ｍｌ、
注入量：３００μＬ、
カラム温度：４０℃。
【００７８】
〔４−２〕（メタ）アクリル系バインダー樹脂組成物の固形分の測定
（メタ）アクリル系バインダー樹脂組成物を約０．３ｇ精秤し、１５０℃で５時間加熱する加熱処理前後の質量から固形分を算出した。固形分は下記式：
固形分（質量％）＝｛（加熱処理後の質量）／（加熱処理前の質量）｝×１００
により算出される。
【００７９】
〔４−３〕（メタ）アクリル系バインダー樹脂組成物の相溶性の評価
（メタ）アクリル系バインダー樹脂組成物を８０℃で３時間加熱撹拌した後、２５℃で８時間放置した後の該組成物の外観を目視で確認し、次の評価基準に基づいて相溶性を評価した。
【００８０】
（相溶性の評価基準）
Ａ：組成物が透明であるか、又は沈殿物を生じていない、
Ｂ：加熱撹拌時にほとんど溶解しないか、又は沈殿物を生じている。
【００８１】
〔４−４〕（メタ）アクリル系バインダー樹脂組成物の熱分解性の評価
示差熱−熱重量同時測定装置を用い、下記の条件に従って熱重量減少を測定し、その測定値に基づき、次の評価基準に基づいて熱分解性を評価した。
【００８２】
（熱分解性の測定条件）
装置：ＴＧ−ＤＴＡ（セイコーインスツルメンツ株式会社製の「ＥＸＳＴＡＲ  ＴＧ／ＤＴＡ６２００」）、
試料重量：１０ｍｇ、
昇温条件：３０→５００℃（昇温速度：１０℃／ｍｉｎ）、
雰囲気：窒素雰囲気。
【００８３】
（熱分解性の評価基準）
Ａ：加熱後の試料残渣質量が加熱前の質量に対して１．０質量％未満である、
Ｂ：加熱後の試料残渣質量が加熱前の質量に対して１．０質量％以上２．５質量％未満である、
Ｃ：加熱後の試料残渣質量が加熱前の質量に対して２．５質量％以上である。
【００８４】
〔４−５〕（メタ）アクリル系ペースト組成物の塗工性（スクリーン印刷性）
スクリーン印刷版として、ＳＵＳ３０４製、線径２０μｍ、平織りカレンダー加工・黒染め有り・５００番メッシュに１２μｍ厚みの樹脂を塗布したものを準備した。このスクリーン印刷版を用い、スクリーン印刷機（ニューロング精密工業株式会社製の「ＬＳ−１５０」）によって、スキージ幅１７０ｍｍ、スキージ速度３０ｍｍ／ｓ、スキージ角度７０°、印圧０．１５ＭＰａ、背圧０．１ＭＰａ、クリアランス１．５ｍｍのスキージ条件で（メタ）アクリル系ペースト組成物を塗布することにより、線幅約１６５μｍのペースト組成物からなるパターンを印刷した。印刷されたパターンをマイクロスコープ（キーエンス社製）を用いて観察し、線幅が広がっている箇所と線幅が狭くなっている箇所をそれぞれ５箇所（計１０箇所）ランダムに選択して、これらの線幅を測定した。これら１０箇所の線幅の中から、最大の線幅と最小の線幅を選択し、これらの差を求め、次の評価基準に基づいて塗工性を評価した。
【００８５】
（塗工性の評価基準）
Ａ：最大線幅と最小線幅との差が２０μｍ未満である、
Ｂ：最大線幅と最小線幅との差が２０μｍ以上４０μｍ未満である、
Ｃ：最大線幅と最小線幅との差が４０μｍ以上であるか、又はパターンが断線している。
【００８６】
〔４−６〕（メタ）アクリル系ペースト組成物における無機フィラーの分散性の評価
上記〔４−５〕で形成したペースト組成物からなるパターンをマイクロスコープ（キーエンス社製）を用いて観察し、次の評価基準に基づいて無機フィラーの分散性を評価した。
【００８７】
（無機フィラーの分散性の評価基準）
Ａ：パターンの表面に凝集物が認められない、
Ｂ：パターンの表面に凝集物が認められる。
【００８８】
＜実施例２〜１１、比較例１〜４＞
モノマー組成、（メタ）アクリル系重合体（Ａ）の重量平均分子量、比較例２及び３においては混合物（Ｂ）の代わりにＮ−ラウロイル−Ｌ−グルタミン酸ジブチルアミド又はＮ−２−エチルヘキサノイル−Ｌ−グルタミン酸ジブチルアミドを単独で用い、比較例４においては混合物（Ｂ）の代わりにゲル化剤であるゲルオールＤを使用したこと、有機溶剤（Ｃ）の種類を表１又は表２に示されるとおりとしたこと以外は実施例１の〔１〕と同様にして（メタ）アクリル系重合体（Ａ）の樹脂液を調製した。得られた（メタ）アクリル系重合体（Ａ）の樹脂液を用い、実施例１の〔２〕と同様にして（メタ）アクリル系バインダー樹脂組成物を調製した。また、得られた（メタ）アクリル系バインダー樹脂組成物を用い、実施例１の〔３〕と同様にして（メタ）アクリル系ペースト組成物（銀ペースト）を調製した。得られた（メタ）アクリル系重合体（Ａ）、（メタ）アクリル系バインダー樹脂組成物及び（メタ）アクリル系ペースト組成物について、実施例１の〔４〕と同様にして測定、評価を行った。結果を表１及び表２に示す。実施例１０及び実施例１１においては、混合物（Ｂ）の相溶性が不十分であり、これに起因して無機フィラーの分散性が不十分であった。また、比較例２、３及び比較例４においても、ゲル化剤の相溶性が不十分であり、これに起因して無機フィラーの分散性が不十分であった。
【００８９】
＜比較例６及び７＞
バインダー樹脂としてエチルセルロース樹脂（比較例６）、ブチラール樹脂（比較例7）を用意した。このバインダー樹脂を用い、実施例１の〔２〕と同様にしてバインダー樹脂組成物を調製した。また、得られたバインダー樹脂組成物を用い、実施例１の〔３〕と同様にしてペースト組成物（銀ペースト）を調製した。ただし、銀粉末、分散剤の混合量は、バインダー樹脂組成物１００質量部に対して、それぞれ１９４質量部、１．１質量部とした。バインダー樹脂、バインダー樹脂組成物及びペースト組成物について、実施例１の〔４〕と同様にして測定、評価を行った。結果を表２に示す。
【００９０】
【表１】
0006624896.tif 000007
【００９１】
【表２】
0006624896.tif 000008
【００９２】
表１及び表２に示される略称の詳細は次のとおりである。
ｉＢＭＡ：  イソブチルメタクリレート、
２ＥＨＭＡ：  ２−エチルヘキシルメタクリレート、
ＬＭＡ：  ラウリルメタクリレート、
２ＨＥＭＡ：  ２−ヒドロキシエチルメタクリレート、
ＤＭＡＥＭＡ：  ジメチルアミノエチルメタクリレート、
ＤＥＡＥＭＡ：  ジエチルアミノエチルメタクリレート、
ＧＰ−１（味の素ヘルシーサプライ社製）：  Ｎ−ラウロイル−Ｌ−グルタミン酸ジブチルアミド、
ＥＢ−２１（味の素ヘルシーサプライ社製）：  Ｎ−２−エチルヘキサノイル−Ｌ−グルタミン酸ジブチルアミド、
ゲルオールＤ：  １，３：２，４−ビス−Ｏ−ベンジリデン−Ｄ−グルシトール（ジベンジリデンソルビトール）。